(57)【要約】  本発明は、高結晶性グラフェンの領域にあり、１つの層で前記グラフェンをコートすることである。前記グラフェンは、さらなる構造、例えばナノポア，ナノギャップ，及びナノリボンを有してよい。コートされたグラフェンは、センサ等として、生体分子分析及び変性、例えばＤＮＡシーケンシングのために使用され得る。従って本発明は、コートされたグラフェンの使用にも関わる。【特許請求の範囲】
【請求項１】
ａ）欠陥のないグラフェン単一層を提供するステップと、
ｂ）好適な溶媒内で結合基を有する第１の分子を提供するステップであって、
ｂ１）前記結合基は、少なくとも１つの芳香族炭化水素基、好ましくは少なくとも２つの芳香族炭化水素基を有し、前記第１の分子は、化学的に活性な第１の部分をさらに有する、ステップと、
ｃ）第１の分子の少なくとも１つの芳香族炭化水素基とグラフェンとを相互作用させ、それによりグラフェン表面上に緻密に充填された第１の分子の（単一）層少なくとも１つを形成するステップと、
ｄ）第１の分子の化学的に活性な第１の部分と、第２の分子の化学的に活性な第２の部分とを反応させ、それにより薄い反応生成物層を形成するステップと
を有する、改質グラフェン表面を形成する方法。
【請求項２】
ｂ１）芳香族炭化水素基は、１乃至２０個の芳香族基、例えば、好ましくはナフタレン，フェナントレン，アントラセン，テトラセン，クリセン，トリフェニレン，ピレン，ペンタセン，コランニュレン，ヘキサセン，コロネン，ベンゾ［ａ］ピレン，ヘプタセン，オクタセン，オバレン，ウンデカセン，デカセン，及びそれらの組合せから選択される２乃至１０個の芳香族基を有し、
第１の部分は、１以上のアルコール、カルボン酸、エーテル、エステル、アミノ酸、アミン、アミド、及びそれらの誘導体から選択され、
ｄ２）第２の分子の第２の部分は、１以上のアルコール、カルボン酸、エーテル、エステル、アミノ酸、アミン、アミド、及びそれらの誘導体から選択され、且つ前記第２の分子は親水性を提供する、
請求項１に記載の方法。
【請求項３】
ステップｄ）において反応は、好ましくはペプチド，エステル，及びエーテル１つ以上を形成する縮合反応である、請求項１乃至２のいずれか一項に記載の方法。
【請求項４】
ｂ１）第１の分子は、１以上のアルカン基、例えばシクロアルカン基、及びその誘導体をさらに有し、
ｄ２）第２の分子はテイルを有し、前記テイルは、アルコール、例えばモノアルコール、アルカンジオール、アルカントリオール、カルボン酸、エーテル、エステル、アミノ酸、アミン、アミド、アルカン、アルケン、糖、及びそれらの組合せ、及びそれらの誘導体から選択される、
請求項１乃至３のいずれか１項に記載の方法。
【請求項５】
前記溶媒はアルコール、例えばＣ１−Ｃ１２アルコール，例えばメタノール，エタノール，及びプロパノール，好ましくはメタノールである、請求項１乃至４のいずれか１項に記載の方法。
【請求項６】
第２の分子は長さ２０ｎｍ未満、好ましくは１０ｎｍ未満を有する、請求項１乃至５のいずれか１項に記載の方法。
【請求項７】
例えば請求項１乃至６のいずれか一項に記載の方法により得られる、分子が緻密に充填された薄い単一層少なくとも１つを有する、欠陥のないグラフェン層であって、
前記分子は、少なくとも１つの芳香族炭化水素基、好ましくは少なくとも２つの芳香族炭化水素基を有する結合基、第２の基を有し、前記少なくとも１つの芳香族炭化水素基はグラフェンと相互作用し、
前記第２の基が結合基と、例えばエステル，エーテル，ペプチドにより接続され、前記第２の基は、１以上のアルコール、例えばモノアルコール、アルカンジオール、アルカントリオール、カルボン酸、エーテル、エステル、アミノ酸、アミン、アミド、アルカン、アルケン、糖、及びそれらの誘導体から選択される、グラフェン層。
【請求項８】
芳香族炭化水素基は、１乃至２０個の芳香族基、例えば、好ましくはナフタレン，フェナントレン，アントラセン，テトラセン，クリセン，トリフェニレン，ピレン，ペンタセン，コランニュレン，ヘキサセン，コロネン，ベンゾ[a]ピレン，ヘプタセン，オクタセン，オバレン，ウンデカセン，デカセン，及びそれらの組合せから選択される２乃至１０個の芳香族基を有する、請求項７に記載のグラフェン層。
【請求項９】
グラフェンは、好ましくは幅３乃至２０ｎｍを有する、１以上のナノポア、ナノリボン、ナノギャップから選択される少なくとも１つのエッジを備えた構造を有し、
グラフェンは高結晶性であり、
構造のエッジは単一層であり、且つ欠陥密度  欠陥１個未満／１０ｎｍ２を有する、請求項７乃至８のいずれか一項に記載のグラフェン層。
【請求項１０】
グラフェンは、ナノ構造のアレイ、例えばナノポアのアレイを有する、請求項７乃至９のいずれか一項に記載のグラフェン層。
【請求項１１】
請求項７乃至１０のいずれか一項に記載のグラフェン層を有するデバイス、例えばＮＥＭＳ，ＭＥＭＳ，回路，膜，エネルギー貯蔵デバイス，エレクトロニクス，コーティング，接着剤，センサ，オプティクス，フォトニクス，レーザーアプリケーション，タッチスクリーン，ナノ化学デバイス，及びそれらの組合せ。
【請求項１２】
生物学的用途における、生物医学的用途における、分子診断のための、サンプル、例えば血液サンプルを分析するための、センサとして、浸透のための、膜として、特異的吸着のための、生体分子分析のための、分散体における、潤滑剤として、及びそれらの組合せとしての、請求項７乃至１０のいずれか一項に記載のグラフェン層の使用。
【請求項１３】
特に生体分子の１以上のシーケンシング、分析及び検知における、使用のための、例えばＤＮＡシーケンシングのための、ＲＮＡシーケンシングのための、生体分子分析のための、及び生体分子再生のための、請求項７乃至１０のいずれか一項に記載のグラフェン層。
【請求項１４】
例えば分子の単一層少なくとも１つを有する、請求項７乃至１０のいずれか一項に記載のグラフェン層であって、
前記分子は、少なくとも１つの芳香族炭化水素基、好ましくは少なくとも２つの芳香族炭化水素基を有する結合基、第２の基を有し、
前記第２の基が結合基と、例えばエステル，エーテル，ペプチドにより接続され、前記第２の基は、１以上のアルコール、例えばモノアルコール、アルカンジオール、アルカントリオール、カルボン酸、エーテル、エステル、アミノ酸、アミン、アミド、アルカン、アルケン、糖、及びそれらの組合せ、及びそれらの誘導体から選択される、グラフェン層。
【請求項１５】
請求項７乃至１０のいずれか一項に記載の少なくとも１つのグラフェン層を使用する、一本鎖ＤＮＡをトランスロケートする方法。
【発明の詳細な説明】
【技術分野】
【０００１】
本発明は、高結晶性グラフェンの領域にあり、１つの層で前記グラフェンをコートすることである。前記グラフェンは、さらなる構造、例えばナノポア，ナノギャップ，及びナノリボンを有してよい。コートされたグラフェンは、センサ等として、生体分子分析及び変性(modification)、例えばＤＮＡシーケンシングのために使用され得る。従って本発明は、コートされたグラフェンの使用にも関わる。
【背景技術】
【０００２】
グラフェンは炭素含有物質である。その構造は、ハニカム結晶格子内に結晶学的に緻密に充填されたｓｐ２結合した炭素原子の１分子厚さの平面シートに関わる。結晶性もしくは「フレーク」状のグラファイトは、積層された多くのグラフェンシートからなる。
【０００３】
それは、他の全ての次元(dimensionalities)のグラファイト材料のための１つの基本構築ブロックとなり得る。それは、フラレン内に包まれたり、１Ｄカーボンナノチューブに巻き取られたり、又は３Ｄグラファイトに積層されたりしてよい。
【０００４】
グラフェンは、その理論的に優位な電子移動度，機械的強度及び熱伝導性に関連したその有望な電子用途ゆえに、多くの研究的興味を集めてきた。それは広範囲の用途、例えば電界効果トランジスタ、フォトニックもしくはオプトエレクトロニックデバイス、ガスもしくは液体膜として、グラフェン内のナノホールによるシーケンシングＤＮＡ等を有するかもしれない。グラフェン巨視的サンプルは、普通ではない特性、例えばバイポーラトランジスタ効果、電荷の弾道輸送、大きな量子振動等を有する。
【０００５】
これら用途の大部分は、特定のナノパターンへのグラフェンシートの変性(modification)を要求する。一般にグラフェンの製造方法は、その単一層(monolayer)を提供しない。せいぜいのところ単一層の島(islands)が得られる。
【０００６】
単分子スクリーニング及びＤＮＡシーケンシングのために、ナノポアは大いに研究された。グラフェンは、単一原子厚さの複数層(layers)の形態であり得、且つ優れた電気特性を有し得るので、それは、生物学的及びケイ素系ナノポアの後継候補とみなされる。
【０００７】
ナノポア系ＤＮＡ単分子分析及びシーケンシングの場合、原則としてナノポア（膜内の小さな穴）は、遺伝子情報を最終的には読み取る(read  off)ため、塩基のアイデンティティを調査するため（probe）ポアを貫通する例えばイオン電流を使用して、ヘッドからテイルまでＤＮＡ分子をスキャンするナノスケールレコーダとして使用可能である。過去十年間、多くのグループが、ＤＮＡトランスロケーションの生物物理を理解するため、ナノポアを使用してＤＮＡ分子を検出するストラテジを開発した。ポアを貫通するＤＤＮＡをゆっくりラチェット制限する(ratchet)のに、ＤＮＡポリメラーゼが使用されるならば、配列情報を得るのに生物学的ナノポアが使用可能であることが、ごく最近になって実証されたばかりである。最近、グラフェンナノポアが導入された。原則として、結晶性グラフェンは究極(ultimate)ナノポア膜を形成する。なぜならば、結晶性グラフェンは、単一原子だけの厚さを有する六角形（hexagonal）カーボンシートであるにもかかわらず、膜を横切ってイオン輸送するのを完全に防ぐからである。その上さらに、それは導電性であり、このことは、例えばグラフェンギャップを横断しているＤＮＡ分子を貫通するトンネル電流を流すことにより、塩基の化学的性質を直接プローブする新しいモダリティを開く。
【０００８】
ナノ構造（例えばナノポア）の問題点は、特に生体分子（例えばＤＮＡ）を分析するとき、ポアが閉塞(clog)しがちであること、且つ生体分子が膜もしくはポア内のいずれかに付着し得ることである。その結果、最善でも分析は不完全となり、不可能となるとなることが多い。ナノポア及び類似物のさらなる問題点は、ナノポアの寸法が不十分に規定されていることである。その上さらに、そのエッジにおいても、例えば加工のせいで、グラフェンはもはや単一層ではなく、典型的には多層（５乃至１０層）である。エッジ自体は不規則でもあり、例えばもはや結晶性ではない。その結果、例えばコンダクタンス、電流等に関して信頼できる結果が得られない。上の効果は、作成されたナノ構造は無価値であることである。
【０００９】
様々な特許文献及び科学文献は、ナノチューブを例えば酵素で被覆することを述べている。コーティングの目的は、ナノチューブを官能化する(functionalize)ことである。その結果、ナノチューブ自体の特性が変化する。
【００１０】
様々な特許文献及び科学文献は、酸化グラフェンのコーティングについて述べている。その酸化物は異なる性質である。１つの目的は、極性溶媒内に（酸化）グラフェンの分散液を提供することかもしれない。酸化物の特性の１つは、（電気的に）導電性ではないか、もしくは最善でも半導電性であることに留意する。このような文献の一例は、Ｗｅｉｌｉ  Ｗｅｉ  ｅｔ  ａｌ．，  Ｃｈｅｍ．  Ｓｃｉ．，  ２０１１，  ２，  ｐｐ  ２０５０−２０５６，  “Ｃｈｉｒａｌ  ｄｅｔｅｃｔｉｏｎ  ｕｓｉｎｇ  ｒｅｕｓａｂｌｅ  ｆｌｕｏｒｅｓｃｅｎｔ  ａｍｙｌｏｓｅ−ｆｕｎｃｔｉｏｎａｌｉｚｅｄ  ｇｒａｐｈｅｎｅ”の記事である。タイトルにも関わらず、効果的に酸化グラフェンは官能化された。当該グラフェンは後のステージで、グラフェンへと還元され、当該還元グラフェンは、依然として酸素残渣(oxygen  residues)を有する。得られた「グラフェン」をグラフェンとみなすことはできない。なぜならその正確な組成が何であるか不明だからだ。それはまた、多くの用途に適さない。なぜならば、グラフェンの酸化、その還元、及び酸素としての不純物の存在のため、それはあまりに多くの欠陥を含有するからだ。同様のアプローチが、Ｔｅｎｇ  ｅｔ  ａｌ．，Ｃａｒｂｏｎ  ４９  （２０１１），  ｐｐ．  ５１０７−５１１６，  “Ｔｈｅｒｍａｌ  ｃｏｎｄｕｃｔｉｖｉｔｙ  ａｎｄ  ｓｔｒｕｃｔｕｒｅ  ｏｆ  ｎｏｎ−ｃｏｖａｌｅｎｅｔ  ｆｕｎｃｔｉｏｎａｌｉｚｅｄ  ｇｒａｐｈｅｎｅ／ｅｐｏｘｙ  ｃｏｍｐｏｓｉｔｅｓ”により取り上げられる。当該文献において、グラフェンを酸化グラフェンへと酸化した後、酸化物をグラフェンへと還元し、且つその後、（熱的に）伝導性層を得るためにかなり大きな高分子で官能化する。Ｌｉｕ  ｅｔ  ａｌ．，  Ｌａｎｇｍｕｉｒ，  ２０１０，  ２６（１２），  ｐｐ．  １００６８−１００７５，  “Ｓｙｎｔｈｅｓｉｓ，  ｃｈａｒａｃｔｅｒｉｚａｔｉｏｎ，  ａｎｄ  ｍｕｌｔｉｌａｙｅｒ  ａｓｓｅｍｂｌｙ  ｏｆ  ｐＨ  ｓｅｎｓｉｔｉｖｅ  ｇｒａｐｈｅｎｅ−ｐｏｌｙｍｅｒ  ｎａｎｏｃｏｍｐｏｓｉｔｅｓ”のいくらか異なるアプローチにおいて、複雑な多層コンポジットが形成された。同じ著者によると、先の記事に従ってグラフェンナノコンポジットが形成された（Ｌｉｕ  ｅｔ  ａｌ．，  Ｊ．  Ｐｏｌ．  Ｓｃｉ．，  Ｐａｒｔ  Ａ，  Ｐｏｌ．  Ｃｈｅｍ．  Ｖｏｌ．  ４８  （２０１０），  ｐｐ．  ４２６−４３３）。
【００１１】
様々な文献が自己組織化(self-assembled)層、特に金属表面に焦点を合わせて言える。典型的にはオルガノシラン官能化が使用される。これは原則として還元された酸化グラフェンによりもっぱら適用可能な方法であって、その場合グラフェン欠陥がシランとの結合形成を可能にする。
【００１２】
様々な文献が、被覆されるべき表面の構造における欠陥の存在に依存するコーティング（分子）の相互作用を記載する。その結果構造の特性が、典型的には逆に変更される。
【００１３】
コーティングの一例、Ｍａｎｎ  ｅｔ  ａｌ．，  ｉｎ  Ａｎｇｅｗａｎｄｔｅ  Ｃｈｅｍｉｅ  Ｉｎｔ．  Ｅｄ．，  Ｖｏｌ．  ５２，  ｎｒ．  １１，  ２０１３，  ｐｐ．  ３１７７−３１８０の記事において、グラフェン層はトライポッド(tripods)でカバーされる。このような被覆は表面にわたって均一ではなく、それは比較的厚い層を形成する。関与する錯体化学のせいで、層の厚さは表面にわたって一定ではなく、且つ同様に官能性は変化し得る。同じ著者による同様のアプローチにおいて、グラフェンの官能化が記載される（Ｍａｎｎ  ｅｔ  ａｌ．，  ＪＡＣＳ，  ２０１１，  １３３，  ｐｐ．  １７６１４−１７６１７，  “Ｍｕｌｔｉｖａｌｅｎｔ  ｂｉｎｄｉｎｇ  ｍｏｔｉｆｓ  ｆｏｒ  ｔｈｅ  ｎｏｎｃｏｖａｌｅｎｔ  ｆｕｎｃｔｉｏｎａｌｉｚａｔｉｏｎ  ｏｆ  Ｇｒａｐｈｅｎｅ”）。
【発明の概要】
【発明が解決しようとする課題】
【００１４】
従って本発明は、グラフェン層、及び１つの層で前記グラフェンを被覆することに関わる。それにより、官能性及び利点を損なうことなく、前記不具合の１つ以上を克服する。
【課題を解決するための手段】
【００１５】
発明の要約
本発明は、
第１の態様において請求項１に記載の方法、
第２の態様において分子の単一層少なくとも１つを有するグラフェン層、
第３の態様において前記グラフェン層を有するデバイス、
第４の態様において分子の単一層少なくとも１つを有する前記グラフェン層の使用に、
第５の態様において分子の単一層１つを有するグラフェン層、及び
第６の態様において前記グラフェン層を使用して１本鎖ＤＮＡをトランスロケートする方法
に関わる。
【００１６】
本発明の一例の場合、ＤＮＡとグラフェンとの間の強い相互作用を理解し、ブロックすることが重要であることが確認されている。本書の発明者らは、調整された(tailored)自己組織化単一層に基づき、ＤＮＡ−グラフェン相互作用を防止する新規なスキームを実証する。裸のグラフェンのため、発明者らはある注目すべき現象を確認した。即ちより良い結晶学的性質、ポアより強いＤＮＡ閉塞(clogging)が導入されることが確認された。発明者らは、分子（例えばピレンエチレングリコール）の専用自己組織化単一層を設計し、その表面を親水性に変えることにより、例えばグラフェンナノポアの原則として疎水性の表面を調整する(tailor)ための（又は時には、官能化するための）一般的ストラテジを開発した。発明者らは、グラフェンの表面を単一層でこのように調整すると(tailoring)（当該単一層はグラフェン表面を覆い隠す）、ＤＮＡがグラフェンナノポアを閉塞するのを防ぐことを実証する。また、優れたナノポア耐久性及び再現性を同時に維持しながら、１本鎖ＤＮＡが今度は検出及び分析可能であることを示す。
【００１７】
そのいくつかの態様における本アプローチを追及するため、ナノ構造（例えばナノポア及び同等物）のエッジ直前まで(right  up  to)（及び好ましくは包含する）グラフェンの結晶性を維持すること、即ち「欠陥のない」グランフェンは重要であることが確認された。(酸化グラフェン、並びに還元された酸化グラフェン（即ちグラフェン）はいずれも多くの欠陥を包含すること、及び還元された酸化グラフェンは不純物（例えば酸化物／酸素）をも包含することに留意する。従って、このような還元された酸化グラフェンは、あまりに欠陥密度が高いので、本発明の範囲に該当するとはみなされない。)エッジ自体は、不規則構造と見なしてよく、その中の炭素の不在により完全な結晶性は失われる。本発明は、（１つの炭素原子の）広いエッジ（領域）は別として、グラフェンの結晶性は殆ど欠陥がないナノ構造に関わる。特に本発明は、エッジから０．３乃至１０ｎｍのエリアにおいて結晶性であるナノ構造に関わる。かくして十分に定義され、高度に結晶性のグラフェンの複数の単一層が、エッジの近く及び／もしくはにおいて丘陵状(hilly)構造（例えば、多層）を有することなく提供される。その結果、本グラフェンは、本単一層により、ナノ構造エッジまで完全にカバーされる。事実、将来のグラフェンデバイス（例えばナノギャップもしくはナノリボンを有するもの）が、シーケンシング能力を有すると理論的に予測された。但し、グラフェンが電気的に不変のままである場合に限る。及びこのことは、その結晶性をエッジまで保存することにより実現される。また、グラフェンの共有結合構造が無傷であることが必要であり、このように顕著に（単一）層の使用を制限する。エッジは、このようなデバイスにおいて、例えば結晶性に関して不可欠な部分とみなされることに留意する。もし、ナノ構造が、制御可能、再生可能及び信頼性のある方法で提供されないならば、デバイスは、変化する、且つ非常に予測できない特性を有することになる。このようなことは多くの場合望まれない。このようなデバイスは、ある程度まで機能し得るが、個別に校正されなければならない。本発明者らは、グラフェンナノポアがクリーンで結晶性である場合、ＤＮＡの酷い閉塞及び付着(sticking)のため、１本鎖及び２本鎖ＤＮＡのＤＮＡトランスロケーションは、実際に非常に難しいことを確認した。調整(tailoring)グループの（間接）結合によりグラフェンの特性を変更する(modify)ため、一般的なアプローチが開発される。グラフェンの不可逆的電気的損傷を防ぐため、特に結合は、グラフェンの直接官能化よりも対象とされる。まず最初に、本願の第1の分子を有するグラフェン上の単一層が形成され、次いで第1の分子を第2の分子と反応させる。第2の分子は、任意に単一層を調整する。上述のように、グラフェンは不変のままである。かくしてグラフェンは、例えば溶媒（例えば水性溶媒、油性溶媒）に関して、及びこのような溶媒内に存在する分子に関して、及びさらに任意の層に関して、例えば半導体、膜等において官能化もしくは同様に調整され得る。特にグラフェンの疎水性／親水性は、例えば意図された使用を考慮して変化し得る。調整されたグラフェンは、これに対して多くの用途に適している。
【００１８】
先行技術グラフェンナノポアの構築において、図１Ａに表されるように、ポアは、３００ｋｅＶの電子ビームで単一層に局所的に衝撃を与える室温で製造された。しかしながら（グラフェンの特徴的な六角形回折パターン；図１Ａ，状態１乃至３により証明されたように）これらの条件は、増加するビーム曝露時間によるグラフェン格子の劣化をもたらす。本発明者らは、ＴＥＭのＳＴＥＭモードにおける５００℃より上の温度でグラフェンを曝露することによりこの課題を克服した。かくして今や、例えばナノポアと隣接するグラフェン格子を保持することが可能である（図１Ｂ）。（グラフェンナノ構造を包含する）上記の方法で得られた純粋なグラフェンの場合、欠陥は全く(もしくは実質的に殆ど)存在しない。
【００１９】
発明者らは、上記のアプローチを使用して、一例において直径３乃至２０ｎｍを有するグラフェンナノポアを製造した。これらは、１Ｍ  ＫＣｌ  及び  １０ｍＭ  Ｔｒｉｓを含有する緩衝液（ｐＨ  ８．１）内でイオンプローブされた。図１Ｃは、これらナノポアのコンダクタンス値対(versus)ポア直径をプロットする。例えば導電率σの緩衝液内で直径ｄを有する1つのポアの総コンダクタンスＧを、長さＬを有するシリンダーのアクセス抵抗寄与及び抵抗の逆数和として記載することにより、コンダクタンスはモデル化できる。当該モデルへの適合は、本コンダクタンス値はＬ＝０ｎｍとＬ＝３ｎｍとの間に分布することを表し、最適値はＬ＝１．２ｎｍにあり、換言するとグラフェンの１つの単一層のための長さに近い。このような詳細  (further)  は、先行技術データを取るならば、それに開示された構造は、シリンダー長さ約９ｎｍを有するポアに関わるという事実を立証する。；即ち、ポアはグラフェンの単一層に関わるのではなく、特許請求されたのとは反対に、典型的には５乃至１０個の層に関わる。より正確なポアは、特定の厚さを有する歪んだグラフェン構造に関係する。当該厚さは、単一層グラフェンのそれよりも厚いのに対し、包囲するグラフェンは1つの単一層の厚さであり得、例えば１つの開口周囲に丘陵状(hilly)構造として視覚化される。このようなもの(such)はまた、完全に本発明者らの観察に一致する。当該観察において、高度に結晶性、且つ原子レベルで(atomically)にフラットなナノポア及び類似物は、例えば室温においては生成され得ない。驚くべきことに、図１Ｃに報告された結晶性ナノポアは、ＤＮＡ分子を検出するのに使用されるならば、不可逆的なポア閉鎖(closure)をもたらすナノポアのイオン電流における段階的減少により、見られるような酷い閉塞が経験される（図２Ａ）。ＤＮＡの存在下数秒間のインキュベーションの間、いくつかのトランスロケーション事象が観察される。しかしながら、次いでポアは詰まる。開口ポア電流はゼロ近くまで低下し、閉じられた不可逆的に閉塞したポアを意味する。１Ｖ短パルス（図２Ａ）でさえ、ポアの閉塞を除くのには十分ではなかった。本発明者らは、閉塞前と閉塞後のこの特有のポアを画像化した（それぞれ図２Ｂ及び２Ｃ）。使用後、ＤＮＡ物質は、ＳＴＥＭ顕微鏡写真上に、ポア周囲のフィブリル状構造と共に、ポア内の白いぼんやりした(blob-like)凝集体として明瞭に見える。
【００２０】
発明者らは、閉塞は、グラフェンに付着するＤＮＡのせいであると仮定した。このことを調査するため、発明者らは、原子間力顕微鏡による検査（ＡＦＭ）によりグラファイト上の１本鎖ＤＮＡを研究した。グラファイトの表面上でＤＮＡをインキュベートする場合（図２Ｄ）、ＡＦＭ画像上のより高い高さのパッチの外観により見られるように、表面に吸着されることがわかる（図２Ｅ）。おそらくは、ＤＮＡ分子の相互作用は、グラフェンの表面上の不可逆的吸着に関わる。これら吸着現象に対向するため、非常に高い塩濃度（即ち、３Ｍ  ＫＣｌを含有する緩衝液）が、（１本鎖の及び２本鎖の）ＤＮＡがグラフェンに吸着されるのを妨げるにちがいないと、以前に提案された。しかしながら、これは、本願の観察による１本鎖ＤＮＡ（３Ｍ  ＫＣｌにおける図２Ｄ）及び２本鎖ＤＮＡ（ＫＣｌ濃度１Ｍ及び３Ｍにおける、及び８．１乃至１２の様々なｐＨにおいて；図２Ｅ）と矛盾する。このような相互作用はいくつかのセンサデバイスでは望ましい一方で、ナノポアトランスロケーションにおいては、好ましくは防止される。ナノポアトランスロケーションの場合、（グラフェン表面に不可逆的に付着するのとは対照的に）各ヌクレオ塩基がナノポアを貫通してスライドする。
【００２１】
ＤＮＡの存在下で閉塞してしまうクリーンな結晶性グラフェンナノポアの問題に対処するため、発明者らは専用の自己組織化単一層を設計した。しばしば単一層は、グラフェンのいずれの自由にアクセス可能な側に、即ち一方の側もしくは両方の側に提供されることに留意する。好ましくは、当該単一層は直交している。即ち、本願の第２の分子（もしくは第２のグループ）、又は少なくともその一部は、グラフェン表面から離して、例えば溶媒内に、好ましくは実質的に同一方向に突出して向けられているということである。本願において用語「直交する(orthogonal)」とは、グラフェン表面関してある角度下にあると理解すべきである。当該角度は、溶媒内に突出する第２の分子の部分のために十分に大きく、例えば３０乃至９０度の角度である。一例において、それは２つのケミカル（即ち、それぞれ図３Ａｉ）及びｉｉ）におけるアミノプレン分子及び４量体エチレングリコール分子のＮ−ヒドロキシスクシンイミド誘導体）の組合せに基づく。プレン部分はグラフェンに付着する一方で、エチレングリコールは溶液内へ突出(stick  out)して、グラフェン表面を親水性に変える。重要なのは、この事故組織化不動態化(passivation)スキームは、さもなければ容易に（先行技術）酸化もしくは共有結合不動態化方法によりもたらされる化学的及び電気的劣化からグラフェン材料を無傷に保つことに留意されたい。一例において、２つの連続したステップで、２つの分子の１０ｍｇ／ｍＬ溶液(いずれもメタノール溶液)からコーティングが適用される。濃度０．１乃至１０ｍｇ／ｍｌ、さらに好ましくは１乃至１０ｍｇ／ｍｌを有する溶液が好ましいことが分かった。高濃度が選択されると、より短い反応／相互作用時間で十分であり、及びその逆も同様である。濃度が高いほど、より良い被覆が得られ、且つ第２の分子は、例えば溶媒内へやや突出する。第１のステップにおいて、相互作用は、グラフェン上のアミノピレンの単一層の吸着を駆動する。当該例において、この後、カルボニル基上のＮ−ヒドロキシスクシンイミドエステルのアミノ分解（ブルー、図３Ａ  ii））、プレン分子上の第１アミン（レッド、図３Ａ  i））、２つの分子の間の化学的に安定なペプチドＮＨＣＯ結合を形成するステップ（図３Ａ  iii））が続く。
【００２２】
発明者らは、ＡＦＭを使用して自己組織化単一層のＤＮＡ不動態化(passivation)特性を特徴化した。重要なのは、発明者らは、ＤＮＡは、例えＤＮＡ濃度が１０ｎｇ／μＬという高濃度であっても、当該自己組織化単一層で被覆されたグラファイト上に吸着されなかったことを見出したことである。これは、コントロールＡＦＭ画像（図３Ｂ，１０ｍＭ  Ｔｒｉｓ，１Ｍ  ＫＣｌ，８Ｍ尿素，ｐＨ８．１で１０分間インキュベートしたＨＯＰＧ上の自己組織化単一層）と、１０ｎｇ／μＬの１本鎖ＤＮＡを含有する同一の緩衝液でインキュベートした同一の自己組織化単一層（図３Ｃ）との間の共通点により確認される。自己組織化単一層は、このように、当該第１の分子及び第２の分子の反応生成物が緻密に充填された薄い単一層により、ＤＮＡ内の核酸塩基とグラフェン内の芳香族６員環(hexagons)との間の疎水性相互作用を防止する効果的な親水性バリアとして作用すると思われる。充填ステップ(packing)は、好ましくは少なくとも２０％だけ、より好ましくは少なくとも５０％だけ、例えば少なくとも８０％だけグラフェン表面をカバーし、及び当該ステップはグラフェン表面を完全にカバーしてよい。
【００２３】
最も重要なのは、このストラテジを使用すると、実験時間にわたる安定なコンダクタンスレベルにより実証されるように（図３Ｄ及び挿入図）、ポアを閉塞することなく、合計実験時間は容易に数時間(hours)に近づきながら、発明者らは、再生可能に１本鎖ＤＮＡをトランスロケート可能であったことである。このようなことは、先行技術方法、例えば上に述べたものなどによっては達成され得ない。
【００２４】
グラフェン上の自己組織化単一層の追加された厚さを推定するため、発明者らは、それぞれ直径５，１０，及び１５ｎｍを有する３つのポアに対して本願のコーティングを適用した際、ポアコンダクタンスにおける変化をプローブした（図３Ｅ）。データをフィッティングすると、発明者らは、上述の３つのナノポア上に本願の自己組織化単一層を形成する際、想定シリンダ（自己組織化単一層，グラフェン層，自己組織化単一層）の長さＬは、１．５ｎｍから見かけ厚さＬ＊５．５ｎｍまで増大したことを見出す（図３Ｅ、ブルーの曲線）。これは、追加された厚さは約４ｎｍであることを示唆する。自己組織化単一層は原則としてグラフェン膜の両側に（ナノポアの最上部及び最低部上に）形成されるので、１層当たりの厚さは約２ｎｍである。この値は、当該例のＰｙｒ−ＮＨＣＯ−ＥＧ４分子の予期されたヘッドからテイルまでの長さ（アミノピレンについては０．４ｎｍ及びアミノ分解(aminolyzed)４量体エチレングリコールについては１．５ｎｍ）と一致する。
【００２５】
しかしながら、エチレングリコール鎖は、おそらくまたナノポアエリア内に突出していると想定され、；従ってポアは、効果的にはより小さい直径ｄ*を有することになる。フィッティングの結果は、表Ｓ１において要約され、且つコーティング厚さ及び突出距離ｘ  ０．７±０．１ｎｍを表す。類似の値が、図３Ｅに示されたデータにフィッティングすることにより得られる（即ち、ｘ＝０．６±０．２ｎｍについての最小減算(reduceｄ）χ２（カイ二乗））。数値０．６乃至０．７ｎｍは、水中のエチレングリコール分子の推定された持続長さ（即ち、０．３乃至０．５ｎｍ）とよく一致する。
【００２６】
上で検討した３つの被覆されたコアは、１本鎖ＤＮＡによるトランスロケーション実験のために使用された。一例において、まず直径１０ｎｍを有するナノポアが調査された（図４）。１本鎖ＤＮＡは、本願ナノポアを介して電気泳動され得、且つイオン電流をモニタすることにより検出され得る。ポアの一方の側において環状Ｍ１３一本鎖ＤＮＡ分子を添加し且つグラフェン膜を横断する電圧２００ｍＶを印加すると、一連のスパイクがコンダクタンストレース内に観察される（図４Ａ）。測定されたコンダクタンスにおける各一時的な低下ΔＧは、ポアを貫通してトランスロケートする単一ＤＮＡ分子から生じる。２つの特徴的シグナルが観察され、２タイプのトラスロケーションイベント、即ちタイプ１イベント（この場合、環状分子は、非折り畳み構造内でトランスロケートする）とタイプ２１イベント（この場合、環状ＤＮＡ分子は折り畳み構造内にある。）とに対応する。イベント例が図４Ｂに示される。多数（ｎ＝５４５）のこのようなイベントから、発明者らは、図４Ｂに表したように、コンダクタンス封鎖レベルΔＧのヒストグラムを得る。３つのピークが見える。第１のピークは０ｎＳにおけるオープンポア電流であり（即ち、ベースライン）、３．８±０．５ｎＳにおけるピークは、ポア内の環状Ｍ１３分子１つに対応し（即ち、２本の平行な１本鎖）、そして７．５±０．６ｎＳにおけるピークは、ポア内の同一ＤＮＡ分子の２つの部分による（即ち、４本の１本鎖）。ΔＧ対イベントの持続時間の散乱プロットが図４Ｃに示される。このグラフ内の各ドットは、単一Ｍ１３ＤＮＡトランスロケーションイベントを表す。イベント振幅(amplitude)に加えて、発明者らは、イベントのトランスロケーション時間(times)を調査した。平均トランスロケーション時間は１８０±３０μｓであることが分かった。
【００２７】
２つのその他のナノポア（即ち、５及び１５ｎｍ）のため同様の分析が行われた。コンダクタンス及び滞留時間ヒストグラムが、それぞれ図５Ａ及び図５Ｂに示される。１０ｎｍポアの場合、タイプ１トランスロケーションは、コンダクタンス封鎖振幅△Ｇ５ｎｍ＝５．８±０．１ｎＳ及び△Ｇ１５ｎｍ＝３．４±０．１ｎＳにより殆ど表される。イベントの分布における最も可能性の高いトランスロケーション時間は、５ｎｍポア及び１５ｎｍポアの場合、それぞれ２５０±５０μｓ及び１３５±２０μｓである。図５Ｃに示されるように、ポアの直径が減少すると、これらコンダクタンス封鎖及び滞留時間はいずれも増大する。窒化ケイ素ポアの場合においても見られた傾向である。図５Ｃは、△Ｇ（ｄ）におけるその傾向を定性的にキャプチャしているが、ソリッドステートな(solid-state)ナノポアのために開発されたモデルから期待されるコンダクタンス封鎖の値を定量的に十分に記載していない。
【００２８】
当該実験から発明者らは、もし立てばグラフェンの疎水性が、短い親水性エチレングリコール鎖で調整されるならば、自己組織化単一層を使用しない場合に観察されるように、主要な付着及びポアの閉塞なしに、再現可能に単一ＤＮＡ分子を検出するのに、グラフェンナノポアを使用可能であると結論を下す。発明者らは、いずれの生体分子がグラフェン（より具体的にはグラフェンナノポア）と相互作用するのを防ぐため、例えばエチレングリコールの非常に短い鎖、例えば２乃至１０モノマー単位、理想的には４、を使用するコーティング手順を確認した。一例において、本願の単一層でカバーされたグラフェンの比較的薄い層を有することが好まれる。発明者らは、ポアは再生可能かつ安定であり、そして２本鎖及び１本鎖ＤＮＡの吸着の際に詰まらせない一方で、グラフェンは化学的に不変のままであることを示した。このことは、将来の親水性グラフェンナノポア、ナノリボン及びナノギャップデバイスの設計に必須条件である。発明者らは、かくしてグラフェンの疎水性を調整するための一般的アプローチを実証した。
【００２９】
それにより本発明は、上述の課題の１以上に対する解決手段を提供する。
【００３０】
本願発明の利点は、本書全体に詳しく記載される。
【００３１】
発明の詳細な説明
第１の態様において本発明は、グラフェンは好ましくは高度に結晶性である、請求項１に記載の改質グラフェン表面を形成する方法。当該方法は、１つのリアクタ内で実施されてよい。
【００３２】
原則として第１及び第２の分子は、代替手段として、まず１つの組み合わせ分子を形成するように反応してよい。そして組み合わせ分子の芳香族部分は、グラフェン表面と相互作用してよい。換言すると、本願方法は、確認されたステップについていずれのシーケンスで実施されてよい。
【００３３】
本願において、用語「分子」、「基」、「溶媒」及びそれらについて与えられた例については、それらの置換変形例、並びにそれらの混合物も含まれる。
【００３４】
当該方法において、第１の分子及びグラフェン及び好ましくは第２の分子をも溶解可能な、好適な溶媒が提供される。それにより当該相互作用及び反応の両方が行われる。一例において、当該方法は、２つの連続ステップ、即ち第１の分子をグラフェンと相互作用させるステップ、及び第１の分子と第２の分子とを反応させる第２のステップを有することに留意する。それにより、例えば縮合反応による反応生成物を形成し、それにより化学結合を形成する。芳香族炭化水素基は、原子４，５，６もしくは７個、好ましくは原子５乃至６個、より好ましくは原子６個を有してよい。芳香族炭素基は、Ｎ，Ｏ，Ｓ１個以上を有するヘテロ基であってよいが、好ましくは、当該芳香族炭素基は、炭素のみを有するホモ基である。少なくとも１つの芳香族炭化水素基及びグラフェンは十分に強い相互作用を有することが分かった。さらに、第１の分子は、第２の分子の化学的に活性な第２の部分と反応可能な、化学的に活性な第１の部分を有するか、又はその逆も同様である。反応は、第１の分子と第２の分子との間の強力な化学結合をもたらす。原則としてまず、第１の分子及び第２の分子は先ず反応して、反応生成物を形成してよい。及びそれから当該反応生成物は、グラフェンと相互作用してよい。しかしながら、後者の場合、グラフェンの十分な被覆を達成するのは難しい。第１の分子及びグラフェンは相互作用する；その結果、特にグラフェンの物理的性質は、依然として信頼できる結果をもたらすには不十分なままであること（例えばコンダクタンスを測定するとき、電流を流すとき、等）に留意する。
【００３５】
当該方法の一例において、芳香族炭化水素基は、１乃至２０個の芳香族基、例えばナフタレン，フェナントレン，アントラセン，テトラセン，クリセン，トリフェニレン，ピレン，ペンタセン，コランニュレン，ヘキサセン，コロネン，ベンゾ［ａ］ピレン，ヘプタセン，オクタセン，オバレン，ウンデカセン，デカセン，及びそれらの組合せから選択される、好ましくはポリ芳香族炭化水素基である、２乃至１０個の芳香族基を有する。数個の芳香族基を有するいくらか大きい第１の分子は、グラフェンとの良好な相互作用をもたらすことが実験によって分かった。原則として第１の分子の混合物も提供されることに留意する。かくして官能性がより詳細に調整され得る。ナフタレン，アントラセン，及びピレンは非常に好適な結合基である、即ち良好な相互作用をもたらすことが分かった。
【００３６】
さらに芳香族基、例えばヌクレオチド，アミノ酸をも当該方法及びグラフェンにおいて使用してよい。
【００３７】
当該方法の一例において、第１の部分は、１以上のアルコール、カルボン酸、エーテル、エステル、アミノ酸、アミン、アミド、及びそれらの誘導体、例えばそれらの塩から選択される。アミド、アルコール及びカルボン酸が好ましい。例えばなぜならばこれらの分子は、さらなる処置(measures)なしに当該溶媒内で反応可能であるからだ。第１の分子１個当たり１個より多い部分を利用することが可能であり、それにより「二量体」、「オリゴマー」、等を形成する。第１の分子１個当たり１乃至４個の部分を有し、且つ当該第２の分子と共に１乃至４個の結合を形成するのが好ましい。
【００３８】
当該方法の一例において、第２の部分は、１以上のアルコール、カルボン酸、エーテル、エステル、アミノ酸、アミン、アミド、及びそれらの誘導体、例えばそれらの塩から選択される。アミド、アルコール及びカルボン酸が好ましい。例えばなぜならばこれらの分子は、さらなる処置(measures)なしに当該溶媒内で反応可能であるからだ。第１の分子１個当たり１個より多い部分を利用することが可能であり、それにより「二量体」、「オリゴマー」、等を形成する。ポリマーは、典型的には意図された調整のためには大きすぎると見なされる。
【００３９】
当該方法の一例において、ステップｄ）反応は、好ましくはペプチド，エステル，及びエーテル１つ以上を形成する縮合反応である。必要ならば、所望の結果（例えば温度、ｐＨ、緩衝液、アクティベータ、時間及び触媒）を得るため、境界条件(boundary  conditions)を調節してよい。当該方法のため、存在するような境界条件は典型的には十分である。その結果、特定の目的（例えば、安定である、比較的拒力である、多様な環境において適用可能である、及び当該グラフェン単一層の意図された使用と干渉しない）のために適合された化学結合が提供される。
【００４０】
当該方法の一例において、第１の分子は、例えば１乃至１２炭素原子を有し、好ましくは５乃至６炭素原子を有する、１以上のアルカン基、例えばシクロアルカン基、及びその誘導体をさらに有する。
【００４１】
当該方法の一例において、第２の分子はテイルを有し、前記テイルは、アルコール、例えばモノアルコール、アルカンジオール、アルカントリオール、カルボン酸、エーテル、エステル、アミノ酸、アミン、アミド、アルカン、アルケン、糖、及びそれらの組合せ、及びそれらの誘導体から選択される。一例において、テイルは、溶質とグラフェンとの相互作用を防止するように設計される。一例において、テイルは、溶媒内のグラフェンの溶解性を改善するように設計される。例えば１０個未満のモノマーユニットを有する比較的短い第２の分子を使用するのが好ましい。第２の分子は親水性をもたらし得る。
【００４２】
当該方法の一例において、溶媒はアルコール、例えばＣ１−Ｃ１２アルコール，例えばメタノール，エタノール，及びプロパノール，好ましくはメタノールである。溶媒は、その純粋な形態、アルコールの混合物、水を有するアルコール、等にあってよい。メタノールが好ましい。なぜなら、エタノールは第１の分子と第２の分子との間の意図された反応を十分にサポートするし、グラフェンに対する十分な溶解性を提供するからだ。好ましくは、非毒性（もしくはわずかに毒性）の溶媒が使用される。
【００４３】
当該方法の一例において、第２の分子は長さ２０ｎｍ未満、好ましくは１０ｎｍ未満を有する。様々な用途のために、比較的短い第２の分子が好ましい。本願の原始的に薄い電極設計を維持するため、特にグラフェンの電流もしくは導電率における制御されない変化を避けたほうがよい場合、第２の分子の長さは重要であることが分かった。いくつかの用途において、第２の分子は、好ましくは例えば分析されるべきもしくはシーケンス化されるべきある分子と干渉しない。一例において、第２の分子は５ｎｍ未満、例えば２ｎｍである。
【００４４】
第２の態様において、本発明は、請求項７に記載の分子の単一層少なくとも１つを有するグラフェン、好ましくは高結晶性グラフェン層に関わる。分子は、少なくとも１つの芳香族炭化水素基を有する結合基、第２の基を有し、前記第２の基が結合基と接続される。一例において、当該単一層は、厚さ２５ｎｍ未満、好ましくは１０ｎｍ未満、例えば５ｎｍ未満、例えば１乃至２ｎｍを有する。
【００４５】
当該グラフェンの一例において、好ましくは少なくとも２つの芳香族炭化水素基が、上に示されるように分子内に存在する。
【００４６】
当該グラフェンの一例において、第２の基は、エステル，エーテル，及びペプチドの１個以上により結合基へ結合される。
【００４７】
当該グラフェンの一例において、第２の基は、１以上のアルコール、例えばモノアルコール、アルカンジオール、アルカントリオール、カルボン酸、エーテル、エステル、アミノ酸、アミン、アミド、アルカン、アルケン、糖、及びそれらの誘導体から選択される
【００４８】
原則として当該グラフェン層は、上述の当該方法により得られる。従って、当該方法の詳細は原則として１対１で当該グラフェンに適用される。
【００４９】
当該グラフェンの一例において、芳香族炭化水素基は、１乃至２０個の芳香族基、例えば、好ましくはナフタレン，フェナントレン，アントラセン，テトラセン，クリセン，トリフェニレン，ピレン，ペンタセン，コランニュレン，ヘキサセン，コロネン，ベンゾ［ａ］ピレン，ヘプタセン，オクタセン，オバレン，ウンデカセン，デカセン，及びそれらの組合せから選択される２乃至１０個の芳香族基を有する。
【００５０】
当該グラフェンの一例において、グラフェンは、好ましくは幅３乃至２０ｎｍを有する、１以上のナノポア、ナノリボン、ナノギャップから選択される少なくとも１つのエッジを備えた構造を有する。いくつかの用途のため、形状、サイズ、直径等に関して非常に正確に定義された構造を有することが重要であることが分かった。構造の定義が優れているほど、使用における構造の精度、再現性、分析、等に関してより良い結果が得られる。様々な用途のため、当該構造は、０．１ｎｍの精度又はそれ以上で定義される。これは、１原子（Ｃ）のオーダー内である。当該構造の幅は、その意図された使用に合わせて調整され得る。例えば、ナノギャップは、ＤＮＡを分析するため及びシーケンシングするために想定され、若干３ｎｍの幅を有する。当該構造を設計する場合、溶媒、分析物、等の特性もまた考慮され得る。当該グラフェンは、１より多い構造を有してよい。この点においても、様々な文献が同様な構造を提供すると主張するが、いくらそれらの文献に述べられた先行技術テクニックを使用しても、このようなことは実際上不可能であることに留意する。
【００５１】
当該グラフェンの一例において、構造のエッジは単一層であり、欠陥密度  欠陥１個未満／１０ｎｍ２を有する。このような低欠陥密度構造を得る方法は、オランダ特許出願ＮＬ２００８４１２に記載される。大きな単一結晶性グラフェンを得る方法は、オランダ特許出願ＮＬ２０１０２１６に記載される。
両方とも同一出願人のものである。いくつかの用途場合、欠陥密度は比較的重要である。既述のように、例えば導電率及び電流の精度及び再現性は、使用されるグラフェンの結晶性に非常に依存することが分かった。従って当該グラフェンは、好ましくは欠陥密度  欠陥数個未満／単位面積を有する。当該欠陥密度は極めて低いことに留意する。欠陥は、典型的には不純物、結晶格子の歪み、等に関わる。かくして当該方法と組み合わせてナノ構造を形成する方法は、できるだけ低い欠陥密度を維持するために重要である。このようなことは、特に生体分子をシーケンシングするのに重要である。（グラフェン内の）高速の電子及び弾道輸送を得るため、被覆された高結晶性グラフェン層の当該例は、非常に適合していることが分かった。
【００５２】
当該グラフェンの一例において、グラフェン単一層は、長さ１ｍｍ乃至５ｃｍを有するのに対し、幅は１ｍｍ乃至２ｃｍである。このようなグラフェン層は、取扱い、処理に十分な大きさである、且つ当該利点を提供する。
【００５３】
好ましくは、グラフェン層は、多数のナノ構造、例えばナノポアのアレイ、例えば１乃至１０から１乃至１００までのナノポアのアレイ（例えば１０×１０）を有し、平行測定を可能にする。このような構造の場合、グラフェンの結晶性及び構造の正確な寸法は、白井できる且つ再現性のある結果を提供するのにさらに重要である。このようなアレイを得るための方法は、同一の出願によるオランダ特許出願ＮＬ２００８４１２に記載される。
【００５４】
さらなる一態様において、本発明は当該グラフェンを有するデバイスに関わる。
【００５５】
さらなる一態様において、本発明は請求項１２に記載のグラフェン層、好ましくは高結晶性グラフェン層の使用に関わる。このような使用の例は、説明及び実施例に挙げられる。
【００５６】
さらなる一態様において、本発明は、特に生体分子の１以上のシーケンシング、分析及び検知における、使用のための、例えばＤＮＡシーケンシングのための、ＲＮＡシーケンシングのための、生体分子分析のための、及び生体分子再生のための、グラフェン層、好ましくは高結晶性グラフェン層に関わる。先行技術グラフェンは、特にナノ構造のエッジ近くで、信頼できる、再現性のある且つ制御可能な測定をするには不十分な結晶品質にものであることに留意する。さらに、当該品質によって、先行技術デバイスとは反対に、高速レコーディングが可能である。
【００５７】
先行技術デバイスのあるものは、比較的結晶性のグラフェン（そのグラフェンエッジから比較的遠く離れて）で開始し得るが、コーティング等を適用する際に、本質的に結晶性は破壊されることに留意する。
【００５８】
さらなる一態様において、本発明は、官能化グラフェンもしくはグラフェン層に関わる。
【００５９】
さらなる一態様において、本発明は、本発明に記載のグラフェン層、好ましくは高結晶性グラフェン層を使用する、一本鎖ＤＮＡをトランスロケートする方法に関わる。
【００６０】
添付の図面及び実施例（これらは例示的であり、説明的性質であり、本発明の範囲を制限する者ではない）により、発明はさらに詳細に説明される。当業者にとって、本願の特許請求の範囲により定義された保護範囲に該当する、自明であるか、自明でない多くの変形例が考えられることは明らかである。
【図面の簡単な説明】
【００６１】
【図１】図１Ａ乃至Ｃは、単一層グラフェン内の結晶性ナノポア及びイオン輸送特性を表す。
【図２】図２Ａ乃至Ｅは、ＤＮＡ分子が結晶性グラフェンナノポアを閉塞しているのを表す。
【図３】図３Ａ乃至Ｅは、ＤＮＡがグラフェンと相互作用するのを防ぐため、グラフェンを親水性基で非共有結合性官能化することを表す。
【図４】図４Ａ乃至Ｄは、自己組織化単一層で官能化した結晶性１０ｎｍグラフェンナノポアの場合の、トランスロケーション特性を表す。
【図５】図５Ａ乃至Ｃは、５，１０及び１５ｎｍ被覆されたグラフェンナノポアの場合の、トランスロケーション特性を表す。
【発明を実施するための形態】
【００６２】
図面の詳細な説明
図１は、単一層グラフェン内の結晶性ナノポア及びイオン輸送特性を表す。
Ａ）ＨＲＥＭモードにおけるナノポアドリルの際、室温でグラフェン上の集束電子ビームにより誘導された汚染及びアモルファス化。ＨＥＲＭナノポアドリルは、Ｃｓ画像コレクタを備えたＦＥＩ  Ｔｉｔａｎを使用して、３００ｋＶ、スポットサイズ４及びＣ２アパチャ２０ｎｍにおいて行われた。１０ナノサイズプローブ内へ集束した電子ビームは、シチュエーション１乃至４において、グラフェン上、増大した残り時間とともに、即ちそれぞれ１０，２０,３０及び４０秒曝露された。電子ビーム曝露後、ナノ電子回折が取られ、且つその結果は図１Ａの最低部パネルに表される。
Ｂ）高輝度電子銃、電子銃モノクロメータ、プローブ収差コレクタ及びＳＣ−ＣＣアクロマート−アプラナート(achro-aplanat)画像コレクタを備えたＦＥＩ  Ｔｉｔａｎ  ６０−３００  ＰＩＣＯ  ＴＥＭを使用して、６００℃におけるＳＴＥＭモードでドリルされたクリーンで結晶性のエッジを有する３ｎｍポアの８０ｋＶ  ＨＲＥＭ画像。
Ｃ）結晶性ナノポアのコンダクタンスが、ポア直径に依存すること。黒いラインは、コンダクタンスのモデルを表し（Ｅｑ．１参照）、Ｌ＝０ｎｍ，３ｎｍ，及び１０ｎｍに対してプロットされる。この場合Ｌは、ナノポア膜の厚さを表す。赤の実線は、Ｌ＝１．２ｎｍの場合の最良適合（最小減算(reduceｄ）χ２）を表す。
【００６３】
図２は、ＤＮＡ分子が結晶性グラフェンナノポアを閉塞しているのを表す。
Ａ）１Ｍ  ＫＣｌ及び８Ｍ尿素内濃度２．５ｎｇ／μＬにおける１本鎖ＤＮＡ  Ｍ１３と共にインキュベートした５ｎｍ直径グラフェンについて、イオン電流と時間の対比。時間０．７ｓ（*）において、電圧を、０ｍＶから２００ｍＶへと切り替えると、ベースライン電流−５．２ｎＡ及びＤＮＡトランスロケーションイベントに対応する上向きピークをもたらす。２００ｍＶにおいて２秒後、電流ベースラインは、閉塞したポアに対応する、離散的なステップでゼロまで減少し始める。安定な電流ベースラインを回復しようと試みるため、大きな１Ｖパルスが、ナノポア全体に続いて適用されるが、これは成功しなかった。
Ｂ乃至Ｃ）ＤＮＡのトランスロケーション前の、パネルＡで考察された５ｎｍナノポア（Ｂ）、及びポア閉塞を示した実験後の同一ナノポア（Ｃ）はいずれも、ＴＥＭのＳＴＥＭモードにおいて画像化された。
Ｄ）３Ｍ  ＫＣｌ及び８Ｍ尿素の溶液と共に５分間インキュベートし、及び超純水でリンスした、高配向熱分解グラファイト（ＨＯＰＧ）の原子間力顕微鏡写真（ＡＦＭ）。
Ｅ）同一緩衝液内の１本鎖Ｍ１３  ＤＮＡ（１０ｎｇ／μＬ）と共に５分間インキュベートしたＨＯＰＧ。
【００６４】
図３は、ＤＮＡがグラフェンと相互作用するのを防ぐため、グラフェンを親水性基で非共有結合性官能化することを表す。
Ａ）  （ｉ）１−アミノピレンの化学構造、
（ｉｉ）４量体エチレングリコール分子のＮ−ヒドロキシスクシンアミドエステル誘導体、及び
（ｉｉｉ）ｉ）とｉｉ）との間の化学反応の生成物。
Ｂ乃至Ｃ）ｉｉｉ）からなる自己組織化単一層でコートされたＨＯＰＧであって、
（Ｂ）ＤＮＡ不在の１Ｍ  ＫＣｌ及び８Ｍ尿素と共にインキュベートされたＨＯＰＧ、及び
（Ｃ）１０ｎｇ／μＬの１本鎖Ｍ１３を含有する同一緩衝液と共に引き続き１０分間のインキュベーション後のＨＯＰＧ。
Ｄ）ＳＡＭで被覆され、及び１Ｍ  ＫＣｌ及び８Ｍ尿素内濃度１０ｎｇ／μＬにおける１本鎖ＤＮＡ  Ｍ１３と共にインキュベートされ、及び実験時間に対してプロットされた、１４ｎｍ直径グラフェンナノポアの場合の、イオン電流対時間の代表的生トレース。挿入図は、実験時間に対してプロットされたナノポアのコンダクタンスにおけるバリエーションを表す。
Ｅ）分子iii)からなる自己組織化単一層を適用する前（赤の四角）及び適用後（青のまる）に、直径それぞれ５，１０及び１５ｎｍを有する３つのグラフェンポアのコンダクタンス。赤の実線は、Ｌ＝１．５ｎｍをもたらすＥｑ．１のフィットに対応する。ブルーの実線は、ｘ＝０．７ｎｍをもたらすＬ＝１．５の場合のＥｑ．２のフィットである。
【００６５】
図４は、自己組織化単一層で官能化した結晶性１０ｎｍグラフェンナノポアの場合の、トランスロケーション特性を表す。
Ａ）グラフェン単一層における１０ｎｍナノポアにわたる環状Ｍ１３  １本鎖ＤＮＡのトランスロケーション。ＤＮＡ分子は、１０ｍＭ（ｐＨ８．１）、１Ｍ  ＫＣｌ及び８Ｍ尿素内に溶解された。
Ｂ）この１０ｎｍポア内で２００ｍＶにおいて記録された、非折り畳みＤＮＡ分子（タイプ１、最上部パネル）及び部分的に折り畳まれたＤＮＡ分子（タイプ２１、最下部パネル）のトランスロケーションイベントの例。
Ｃ）イベント前及びイベント後の、オープンポアコンダクタンスを包含する、５４５のトランスロケーションエベントから繻子収集されたコンダクタンスヒストグラム。
Ｄ）グラフェン単一層における１０ｎｍ直径ナノポアを貫通するＤＮＡトランケーションの場合の、コンダクタンス封鎖対トランケーション時間の振幅の散乱グラフ。全イベントタイプの場合の、付属するヒストグラムは、最上部及び右側に含まれる。この散乱グラフにおける各ポイントは、単一トランスロケーションイベントに対応する。印加電圧は２００ｍＶである。
【００６６】
図５は、５，１０及び１５ｎｍ被覆されたグラフェンナノポアの場合の、トランスロケーション特性を表す。
Ａ）コンダクタンス封鎖ヒストグラム。
Ｂ）５ｎｍ（グレー）及び１５ｎｍ（ブラック）グラフェンナノポアの場合の、散乱グラフを分析することから得られた滞留時間ヒストグラム。
Ｃ）３つのグラフェンナノポアのためにプロットされた、コンダクタンス封鎖及び滞留時間（挿入図）とポア直径との対比。黒い実線は、ｄｓｓＤＮＡ＝２．２±０．３ｎｍにおけるΔＧ（ｄ）の最良適合を表す。
【実施例】
【００６７】
詳細な説明に記載された本発明は、添付の実施例及び図面と併せると最もよく理解され得る。
【表１】
2017501097.tif 000002
【００６８】
商業的用途の場合、本願に開示されたものと同様であり、且つ本発明の範囲内である本システムの１以上の変形例を使用するのが好ましいことを評価すべきである。
【図１】
2017501097.tif 000003
【図２】
2017501097.tif 000004
【図３】
2017501097.tif 000005
【図４】
2017501097.tif 000006
【図５】
2017501097.tif 000007
【手続補正書】
【提出日】平成27年8月12日(2015.8.12)
【手続補正１】
【補正対象書類名】特許請求の範囲
【補正対象項目名】全文
【補正方法】変更
【補正の内容】
【特許請求の範囲】
【請求項１】
ａ）欠陥密度  欠陥１個未満／１０ｎｍ２を有するグラフェン単一層を提供するステップと、
ｂ）好適な溶媒内で結合基を有する第１の分子を提供するステップであって、
ｂ１）前記結合基は、少なくとも１つの芳香族炭化水素基、好ましくは少なくとも２つの芳香族炭化水素基を有し、前記第１の分子は、化学的に活性な第１の部分をさらに有する、ステップと、
ｃ）グラフェン上に第１の分子を吸着させ、それによりグラフェン表面上に緻密に充填された第１の分子の（単一）層少なくとも１つを形成するステップと、
ｄ）第１の分子の化学的に活性な第１の部分と、第２の分子の化学的に活性な第２の部分とを反応させ、それにより第１及び第２の部分と反応生成物層との間に化学結合を有する反応生成物を形成するステップと
を有する、改質グラフェン表面を形成する方法であって、
ｂ１）芳香族炭化水素基は、１乃至２０個の芳香族基、例えば、好ましくはナフタレン，フェナントレン，アントラセン，テトラセン，クリセン，トリフェニレン，ピレン，ペンタセン，コランニュレン，ヘキサセン，コロネン，ベンゾ［ａ］ピレン，ヘプタセン，オクタセン，オバレン，ウンデカセン，デカセン，及びそれらの組合せから選択される２乃至１０個の芳香族基を有し、
第１の部分は、１以上のアルコール、カルボン酸、エーテル、エステル、アミノ酸、アミン、アミド、及びそれらの誘導体から選択され、
ｄ２）第２の分子の第２の部分は、１以上のアルコール、カルボン酸、エーテル、エステル、アミノ酸、アミン、アミド、及びそれらの誘導体から選択され、且つ前記第２の分子は親水性を提供する、及び  ステップｄ）において反応は、好ましくはペプチド，エステル，及びエーテル１つ以上を形成する縮合反応である、方法。
【請求項２】
ｂ１）第１の分子は、１以上のアルカン基、例えばシクロアルカン基、及びその誘導体をさらに有し、
ｄ２）第２の分子はテイルを有し、前記テイルは、アルコール、例えばモノアルコール、アルカンジオール、アルカントリオール、カルボン酸、エーテル、エステル、アミノ酸、アミン、アミド、アルカン、アルケン、糖、及びそれらの組合せ、及びそれらの誘導体から選択される、
請求項１に記載の方法。
【請求項３】
前記溶媒はアルコール、例えばＣ１−Ｃ１２アルコール，例えばメタノール，エタノール，及びプロパノール，好ましくはメタノールである、請求項１乃至２のいずれか１項に記載の方法。
【請求項４】
第２の分子は長さ２０ｎｍ未満、好ましくは１０ｎｍ未満を有する、請求項１乃至３のいずれか１項に記載の方法。
【請求項５】
例えば請求項１乃至４のいずれか一項に記載の方法により得られる、分子が緻密に充填された薄い単一層少なくとも１つを有する、欠陥密度  欠陥１個未満／１０ｎｍ２を有するグラフェン層であって、
前記分子は、少なくとも１つの芳香族炭化水素基、好ましくは少なくとも２つの芳香族炭化水素基を有する結合基、第２の基を有し、
前記第２の基が結合基と、例えばエステル，エーテル，ペプチドにより接続され、前記第２の基は、１以上のアルコール、例えばモノアルコール、アルカンジオール、アルカントリオール、カルボン酸、エーテル、エステル、アミノ酸、アミン、アミド、アルカン、アルケン、糖、及びそれらの組合せ、及びそれらの誘導体から選択される、
前記芳香族炭化水素基は、１乃至２０個の芳香族基、例えば、好ましくはナフタレン，フェナントレン，アントラセン，テトラセン，クリセン，トリフェニレン，ピレン，ペンタセン，コランニュレン，ヘキサセン，コロネン，ベンゾ[a]ピレン，ヘプタセン，オクタセン，オバレン，ウンデカセン，デカセン，及びそれらの組合せから選択される２乃至１０個の芳香族基を有する、グラフェン層。
【請求項６】
グラフェンは、好ましくは幅３乃至２０ｎｍを有する、１以上のナノポア、ナノリボン、ナノギャップから選択される少なくとも１つのエッジを備えた構造を有し、
グラフェンは好ましくは高結晶性であり、
構造のエッジは単一層であり、且つ欠陥密度  欠陥１個未満／１０ｎｍ２を有する、請求項５に記載のグラフェン層。
【請求項７】
グラフェンは、ナノ構造のアレイ、例えばナノポアのアレイを有する、請求項５乃至６のいずれか一項に記載のグラフェン層。
【請求項８】
請求項５乃至７のいずれか一項に記載のグラフェン層を有するデバイス、例えばＮＥＭＳ，ＭＥＭＳ，回路，膜，エネルギー貯蔵デバイス，エレクトロニクス，コーティング，接着剤，センサ，オプティクス，フォトニクス，レーザーアプリケーション，タッチスクリーン，ナノ化学デバイス，及びそれらの組合せ。
【請求項９】
生物学的用途における、生物医学的用途における、分子診断のための、サンプル、例えば血液サンプルを分析するための、センサとして、浸透のための、膜として、特異的吸着のための、生体分子分析のための、分散体における、潤滑剤として、及びそれらの組合せとしての、請求項５乃至７のいずれか一項に記載のグラフェン層の使用。
【請求項１０】
特に生体分子の１以上のシーケンシング、分析及び検知における、使用のための、例えばＤＮＡシーケンシングのための、ＲＮＡシーケンシングのための、生体分子分析のための、及び生体分子再生のための、請求項５乃至７のいずれか一項に記載のグラフェン層。
【請求項１１】
分子の単一層少なくとも１つで官能化された、請求項５乃至７のいずれか一項に記載のグラフェン層であって、
前記分子は、少なくとも１つの芳香族炭化水素基、好ましくは少なくとも２つの芳香族炭化水素基を有する結合基、第２の基を有し、
前記第２の基が結合基と、例えばエステル，エーテル，ペプチドにより接続され、前記第２の基は、１以上のアルコール、例えばモノアルコール、アルカンジオール、アルカントリオール、カルボン酸、エーテル、エステル、アミノ酸、アミン、アミド、アルカン、アルケン、糖、及びそれらの誘導体から選択される、グラフェン層。
【国際調査報告】
2017501097.tif 000008
2017501097.tif 000009
2017501097.tif 000010
2017501097.tif 000011
2017501097.tif 000012